Brevet FR2693905A1 — publié le 19940128

i PROCEDE DE PREPARATION DE MICROSPHERES POUR LA LIBERATION PROLONGEE DE L'HORMONE LHRH ET SES ANALOGUES, MICROSPHERES ET FORMULATIONS OBTENUES. L'invention concerne la préparation de microsphères injectables pour la libération prolongée de l'hormone LHRH ou de ses analogues La préparation de ces microsphères fait appel à des polymères ou copolymères biodégradables et biocompatibles dans lesquels le polypeptide est dispersé L'invention concerne aussi des microsphères et des formulations à libération prolongée susceptibles d'être obtenues par ce procédé. On entend par microsphères des particules dans lesquelles le polypeptide est dispersé dans la matrice polymère Ces particules sont injectables chez l'animal ou l'homme après mise en suspension dans un liquide adapté. Les polymères biodégradables et biocompatibles utilisés sont généralement des poly (D L lactide-glycolide) produits par polymérisation par ouverture de cycle, des poly (acide lactique- glycolique) produits par polycondensation de l'acide lactique et de l'acide glycolique, des polycaprolactones et copolymères, polyacétals, polyorthoesters, polyhydroxybutyrates et copolymères. De nombreuses méthodes de microencapsulation de polypeptides hydrosolubles dans des polymères biodégradables ont été décrites Ces méthodes se classent essentiellement en trois groupes: coacervation ou technique d'émulsion-séparation de phase, encapsulation par atomisation ou spray-drying, et évaporation de solvant en phase organique ou aqueuse. La technique de coacervation ou émulsion-séparation de phase (brevets US-A-4 675 189, US-A-4 835 139, demande de brevet européen EP-A-O 302 582) a lieu en phase organique Le peptide est dispersé en solution aqueuse ou sous forme pulvérulente dans une solution organique du polymère Un inducteur de phase, généralement une huile silicone, est ajouté à la phase organique pour induire la coacervation du polymère sous forme de gouttelettes de coacervat enrobant le polypeptide Ces gouttelettes fusionnent entre elles pour donner des microsphères embryonnaires Ces microsphères sont ensuite transvasées dans un non-solvant du polymère pour induire leur durcissement Les polypeptides employés étant généralement insolubles dans les solvants organiques et les huiles utilisés, la fraction encapsulée dans le polymère est élevée. Cette méthode présente toutefois l'inconvénient de consommer des quantités importantes de solvants (dichlorométhane, heptane ou trichloro-trifluoro-éthane) et d'huile Cela entraîne des coûts élevés de production et la 3 2693905 nécessité de se prémunir contre les effets toxiques des solvants et les risques d'inflammation dans le cas de l'heptane L'étape de coacervation est en outre délicate à maîtriser: l'obtention des microsphères individualisées est fonction des quantités de polymère, de solvant et d'inducteur de phase dans le mélange De faibles excès d'inducteur de phase entraînent l'agrégation partielle ou totale des microsphères, rendant inutilisable le produit obtenu D'autre part, la cinétique de libération du polypeptide encapsulé dans un milieu physiologique est caractérisée par une forte quantité libérée pendant les premières heures Cette propriété peut entraîner in vivo des effets secondaires gênants lorsque le produit est utilisé à des fins curatives, ou peut correspondre à une perte de principe actif. La technique d'encapsulation par atomisation décrite par exemple dans la demande de brevet EP-A-0 315 875 consiste à préparer une émulsion du peptide en solution aqueuse dans un mélange de polymères en solution organique, puis à pulvériser cette émulsion dans un flux d'air chaud. On obtient des microsphères suite à l'évaporation des solvants au cours de la pulvérisation. La technique de base d'évaporation de solvant consiste à disperser une solution de polymère contenant un principe actif dans un deuxième solvant non miscible à celui du polymère, puis à évaporer le solvant du polymère Une technique particulièrement utilisée avec les polymères cités plus haut est la technique d'évaporation de solvant en phase aqueuse: une solution du polymère contenant le principe actif est dispersée dans une solution aqueuse sous agitation Le solvant du polymère est progressivement éliminé par diffusion dans la phase aqueuse, puis évaporation à la surface du mélange On peut alors filtrer et récupérer les microsphères ainsi solidifiées Cette technique est particulièrement utilisée lorsque le principe actif que l'on désire encapsuler est insoluble dans la phase aqueuse Cette technique est par exemple utilisée avec succès pour l'encapsulation et la libération prolongée de stéroïdes (T Tice, L R Beck, in: Dr Mishell Jr Editor, Long Acting Steroid Contraception, Raven Press, - New York, 1983, 175-199). Le brevet US-A-4 389 330 décrit par exemple un procédé de préparation de microcapsules dans lequel on dissout ou disperse la substance à encapsuler dans un solvant peu miscible à l'eau, on y dissout le matériau formateur de paroi, on disperse la phase organique obtenue dans une phase aqueuse continue, puis on évapore une partie du solvant avant de récupérer les microcapsules et d'extraire le reste du solvant qu'elles contiennent Ce procédé a été mis en oeuvre pour des substances insolubles dans l'eau, progestérone et norgestimate, avec du chlorure de méthylène comme solvant. A l'opposé, la technique d'évaporation de solvant par dispersion d'une phase organique dans une phase aqueuse procure de faibles rendements d'encapsulation lorsque le principe actif est hydrosoluble Dans ce cas, le principe actif dissous ou dispersé dans la solution organique peut rapidement diffuser et se dissoudre dans la phase aqueuse (Bodmeier R, Mc Ginity J W, Pharm Res, 1987, 4, 465). Ces microsphères ainsi produites ne contiennent qu'une faible proportion de principe actif initial: la majeure partie du principe actif est perdue par dissolution dans la phase aqueuse. Les inconvénients de la technique classique d'évaporation de solvant ont conduit le spécialiste à rechercher et mettre au point, pour l'encapsulation de substances hydrosolubles, des techniques toujours plus complexes et coûteuses (coacervation: EP-A-0 302 582, US-A-4 675 189, US-A-4 835 139; atomisation; double émulsion: EP-A-0 145 240, EP-A-0 442 671) ou à adapter l'évaporation de solvant à des cas particuliers de produits hydrosolubles. Dans le cas o la solubilité du principe actif dépend du p H, un ajustement du p H de la phase aqueuse à une valeur correspondant à une faible solubilité du principe actif peut permettre de limiter la partition du principe15 actif dans la phase aqueuse Mais, cet ajustement peut être problématique lorsqu'il faut ajuster le p H de la phase aqueuse à des valeurs extrêmes Dans ces conditions, le principe actif et le polymère peuvent être instables. Une autre méthode utilisée en vue de limiter la partition du principe actif dans la phase aqueuse consiste à préalablement saturer la phase aqueuse avec le principe actif en vue de supprimer ou inverser le phénomène (R. Bodmeier J W, Mc Ginity, J Microencapsulation, 1987, Vol. 4, n 4, 289-297) Cette dernière solution reste toutefois inutilisable pour l'encapsulation de peptides ou polypeptides hydrosolubles de coût élevé, car les quantités nécessaires de principe actif à utiliser pour saturer la phase aqueuse sont trop importantes. Une variante de la technique d'encapsulation par évaporation de solvant a été développée pour l'encapsulation de peptides hydrosolubles analogues de la LHRH dans des poly-(lactique-glycolique) produits par polycondensation (demande de brevet européen EP-A-0 145 240, Chem Pharm. Bull 36 ( 3), 1095-1103, 1988), pour l'encapsulation de TRH (Int J Pharm, 1991, 69, 69-75), l'encapsulation de somatostatine dans des poly-(D L lactide-glycolide) branchés sur du D glucose (Proceed Intern Symp Control. Rel Bioact Mater 18, 1991, 597-598), l'encapsulation d'albumine bovine et de peroxydase de Raifort (Pharm. Research, vol 8, n 6, 713-720, 1991) Cette variante10 consiste à former une première émulsion de type eau/huile dans laquelle le principe actif en solution dans l'eau est émulsionné dans le polymère en solution dans un solvant organique, généralement le dichlorométhane La phase aqueuse de cette première émulsion peut également contenir un15 additif hydrosoluble ayant pour effet d'augmenter sa viscosité L'augmentation de viscosité peut être due soit à un composé macromoléculaire hydrosoluble tel que la gélatine (EP-A-0 145 240), soit à l'interaction ionique existant entre le peptide et le polymère (Int J Pharm, 1991, 69, 69-75). Cette première émulsion est alors dispersée dans une phase aqueuse contenant un stabilisateur de la dispersion, pour donner une émulsion du type eau/huile/eau. Le solvant de la phase organique est évaporé sous vide, pour25 induire le durcissement des microsphères Les microsphères sont ensuite récoltées par centrifugation ou filtration. La fraction de peptide ou polypeptide effectivement encapsulée par cette méthode est généralement élevée. La cinétique de libération du principe actif dépend largement des conditions d'encapsulation, essentiellement la quantité d'eau, de principe actif et d'additif dans la phase aqueuse de la première solution, par rapport à la quantité de polymère et de solvant dans la phase organique La réalisation de cette première émulsion est délicate dans le cas de l'analogue LHRH (EP-A-0 145 240) puisqu'elle implique l'émulsification de la phase aqueuse dans la phase organique à une température élevée, d'o la nécessité d'opérer sous une pression supérieure à la pression atmosphérique, pour éviter l'ébullition et l'évaporation de ce solvant D'autre part, la température élevée ( 69 à 70 'C) employée au cours de la formation de la première émulsion ne peut être utilisée pour des principes actifs thermiquement instables. Une autre variante de la technique d'évaporation de solvant consiste à réaliser la dispersion d'une phase organique dans une autre phase organique non miscible Cette variante permet théoriquement de limiter la partition d'un principe actif hydrosoluble de la phase dispersée vers la phase continue Cette technique de dispersion-évaporation de solvant huile/huile consiste à disperser sous agitation une solution organique du polymère contenant le principe actif dans une huile minérale ou un second solvant organique non miscible au solvant du polymère Le polymère est par exemple dissous dans l'acétone ou l'acétonitrile, puis la solution obtenue est dispersée dans l'huile de paraffine D'autres couples de solvants ont été décrits comme par exemple le couple hexafluoroacétone/tétrachlorure de carbone. Toutefois, l'utilisation de solvants toxiques ou de quantités importantes d'huile de paraffine limitent la portée de ce procédé. Par ailleurs pour la préparation de microsphères comprenant, dispersée dans une matrice de polymère, une substance hydrosoluble telle qu'une enzyme, le brevet US-A-3 691 090 prévoit lui de disperser la substance dans un solvant organique miscible ou peu miscible à l'eau et dans lequel le polymère est dissous, puis de mettre en suspension cette phase organique dans une solution aqueuse comprenant un sel inorganique empêchant la solubilisation du solvant pour permettre la séparation de phase. Dans le brevet US-A-3 737 337, le procédé prévoit de disperser une substance, soluble ou non dans l'eau, dans une solution d'un solvant organique soluble à raison d'au plus 15 % en poids dans l'eau à 20 'C, puis de disperser la phase organique obtenue dans une phase aqueuse saturée en solvant organique ou en sels de façon à empêcher dans un premier temps la solubilisation du solvant, puis d'induire progressivement la partition du solvant de la phase organique vers la phase aqueuse par addition progressive d'eau. Enfin, la demande de brevet internationale WO 91/12882 résume bien l'état des connaissances en matière d'encapsulation de peptides hydrosolubles: la technique par évaporation de solvant est reconnue traditionnellement comme inadaptée pour ceux-ci; la méthode par coacervation est la méthode reconnue comme étant la mieux adaptée. Cette demande internationale propose toutefois d'adapter l'évaporation de solvant ou émulsion/évaporation en choisissant une nouvelle voie qui consiste à solubiliser le peptide hydrosoluble dans un tiers solvant éventuellement additionné d'eau et utilisé conjointement au solvant habituel tel que le dichlorométhane Le tiers solvant est miscible à l'eau Lorsque la phase organique est dispersée 9 2693905 dans la phase aqueuse, le dichlorométhane est évaporé tandis que le tiers solvant passe dans la phase aqueuse Si le rendement d'encapsulation peut dépasser les 90 % dans le cas de certaines substances peptidiques telles que la calcitonine de saumon, le TPA (Tissue Plasminogen Activator) et l'insuline, les rendements observés pour l'encapsulation de l'hormone LHRH sont de l'odre de 75 % Ces résultats traduisent une partition non négligeable de l'hormone LHRH avec le tiers solvant. Un autre inconvénient important de ce procédé réside dans l'utilisation de volumes encore importants de solvants difficiles à extraire, ce qui se traduit par un taux résiduel de solvant pouvant tout de même atteindre 1,5 % du -poids de la microsphère En outre, notamment lorsque le dichlorométhane est utilisé, un troisième solvant, tel que l'éthanol, doit être ajouté à la phase aqueuse, en quantité pouvant atteindre 20 % en volume. La présente invention a pour objectif de fournir un procédé simple pour encapsuler l'hormone LHRH est ses analogues avec des rendements satisfaisants, notamment supérieurs à 80 % et plus particulièrement supérieurs à %, et nécessitant de faibles volumes de solvants pour l'obtention de microsphères à faible taux de résidus. Un autre objectif de l'invention est de proposer un procédé permettant d'obtenir des microsphères pour une libération prolongée de LHRH ou de ses analogues sur une durée pouvant aller de quelques jours à environ 1 an lorsqu'elles sont injectées à un sujet ou placées in vitro dans un tampon physiologique. L'invention a donc pour objet un procédé de préparation de microsphères pour la libération prolongée de l'hormone LHRH et de ses analogues, l'hormone étant dispersée dans une matrice polymérique ou copolynérique insoluble dans l'eau, procédé dans lequel on disperse l'hormone et l'on dissout la matière destinée à former la matrice dans un solvant organique, on met en suspension la phase organique ainsi obtenue dans une phase aqueuse continue, on évapore le solvant organique et l'on récupère les microsphères formées, caractérisé en ce qu'on disperse l'hormone à l'état pulvérulent dans un couple de solvants organiques dont l'un, dit solvant de dispersion, permet plus spécifiquement d'obtenir une suspension homogène de l'hormone à l'état pulvérulent par simple agitation et dont l'autre, dit deuxième solvant, est légèrement miscible à l'eau pour permettre plus spécifiquement la microdispersion de la phase organique dans la phase aqueuse Il est remarquable que le solvant légèrement miscible à l'eau diminue la partition de l'hormone, ce qui semble dû notamment à un début de durcissement superficiel de la matrice suite à la fuite de ce solvant. Par hormone LHRH (Luteinizing Hormone Releasing Hormone, encore appelée Gn RH pour hormone gornadolibérine), on entend l'hormone naturelle ou de synthèse, d'origine humaine ou animale Par analogues de la LHRH, on entend notamment les fragments, les agonistes et les antagonistes de LHRH et leurs sels. De façon très avantageuse, ce procédé utilise de faibles quantités de solvants par rapport aux procédés classiques d'encapsulation de peptides hydrosolubles Il permet en outre d'obtenir une très bonne dispersion de l'hormone et de ses analogues sans nécessiter les techniques d'agitation vigoureuses habituellement utilisées En outre, il évite l'utilisation en quantité de substances additionnelles susceptibles de se retrouver en plus ou moins grande quantité dans les microsphères, telles que gélatine, huile de silicone, sels organiques ou inorganiques, ainsi que l'utilisation de solvants organiques à caractère toxique, tels que l'heptane, indésirables à la fois comme constituants involontaires des microsphères et comme résidus du procédé. La viscosité de la phase organique est aussi un paramètre important et l'on préfère qu'elle soit comprise entre 0,01 et i Pa S et notamment supérieure à 0,04 Pa s environ. Selon un premier mode de réalisation du procédé, on dissout la matière destinée à former la matrice dans le solvant de dispersion, o l'on disperse ensuite l'hormone sous agitation, on évapore en tout ou partie le solvant de dispersion, on reprend le restant par le deuxième solvant et l'on procède à la mise en suspension de la phase organique dans la phase aqueuse. Selon un deuxième mode de réalisation du procédé, on disperse dans un premier temps l'hormone dans le solvant de dispersion tandis que l'on dissout la matière destinée à former la matrice dans le deuxième solvant, puis on mélange les deux phases obtenues pour obtenir la phase organique que l'on met en suspension dans la phase aqueuse. Le solvant de dispersion est choisi de préférence parmi les solvants tétrahydrofuranne (THF), acétone, dichlorométhane, chloroforme, toluène, méthyléthylcétone, pyridine, alcool benzylique, acétonitrile, acétate d'éthyle, dioxane, méthanol, éthanol, mélanges de ceux-ci, ou encore les solvants chlorofluorocarbonés, tandis que le deuxième X ^ solvant est avantageusement du dichlorométhane ou encore du chloroforme Dans des cas avantageux, un solvant unique peut assurer la mise en oeuvre adéquate du procédé selon l'invention Ainsi, le deuxième mode de réalisation peut mettre en oeuvre un solvant unique tel qu'un mélange dichlorométhane-éthanol, par exemple en pourcentages respectifs de 99,7 et 0,3. De préférence, la matière destinée à former la matrice fait appel à des poly(lactide-glycolide), polylactides, polylactiques, poly(lactique-glycolique), polycaprolactones, polyvalerolactones, polyhydroxybutyrates, poly(hydroxybutyrate-valérate) ainsi qu'aux mélanges de ces polymères Les polymères, en particulier les polymères préparés à partir de l'acide lactique et de l'acide glycolique, ou à partir des dimères cycliques lactide et glycolide, génèrent au cours de leur dégradation des produits non toxiques métabolisés par l'organisme La vitesse de dégradation de ces polymères est un facteur permettant de contrôler la cinétique de libération du principe actif, qu'il est notamment possible de faire varier de quelques jours à un an environ. Le solvant de dispersion est de préférence évaporé sous vide Après reprise par le deuxième solvant, la phase organique peut être injectée à vitesse constante dans la phase aqueuse maintenue sous agitation Cette phase aqueuse comporte de préférence un stabilisant de dispersion ou tensio-actif, tel que alcool polyvinylique (PVA), gélatine, Tween 80 Le solvant organique contenu dans les microsphères en suspension dans la phase aqueuse est de préférence évaporé progressivement en faisant circuler de l'air comprimé (bullage d'air) dans la phase aqueuse maintenue sous agitation Quelques gouttes d'un agent antimousse, tel que notamment une émulsion silicone, peuvent avantageusement être ajoutées dans la phase aqueuse pour éviter la formation de mousse due au bullage d'air comprimé. Après évaporation du solvant, les microsphères obtenues peuvent être récupérées par filtration, lavées à l'eau déminéralisée, puis éventuellement lavées à l'aide d'un non-solvant tel que trichloro-trifluoro-éthane, heptane, éther de pétrole On obtient ainsi une poudre s'écoulant très librement, notamment de granulométrie inférieure à 250 pm. Le procédé selon l'invention permet d'incorporer l'hormone LHRH ou ses analogues avec un rendement élevé en mettant en oeuvre de faibles quantités de solvants organiques. Le procédé selon l'invention permet de conserver la substance en son état pulvérulent initial jusqu'à la formation des microsphères dans lesquelles elle se trouve dispersée de façon homogène, sans agrégation, ce qui, allié à la partition initiale du deuxième solvant, permet de limiter de façon considérable les pertes de substance qui autrement se produiraient par solubilisation dans la phase aqueuse. Le rendement d'encapsulation peut encore être amélioré en ajustant la température de la phase aqueuse entre O et 300 C environ et en particulier entre 10 et 250 C. Le procédé selon l'invention est le premier procédé par évaporation de solvant permettant d'obtenir un bon rendement d'encapsulation de l'hormone LHRH et de ses analogues Les microsphères ainsi obtenues sont remarquables notamment par le fait que l'hormone est dispersée de façon très homogène et dans son état pulvérulent initial, le procédé permettant d'éviter également l'agrégation des particules En outre, comme ceci a été précisé ci- dessus, les microsphères obtenues ont un faible taux de substances résiduelles indésirables Enfin, le procédé permet d'obtenir une large gamme de microsphères incorporant LHRH tant du point de vue de la durée de libération qui peut aller de quelques jours à environ 1 an, que du point de vue de leurs dimensions, celles-ci pouvant dépasser notamment les 50 à 60 microns, dimensions non atteintes par les techniques utilisées classiquement pour encapsuler des peptides hydrosolubles sous forme solide telles que la coacervation. L'invention a donc aussi pour objet les microsphères susceptibles d'être obtenues par le procédé selon l'invention Ces microsphères peuvent avoir des dimensions allant de 1 à 250 microns, notamment supérieures à 50 à 60 microns. La présente invention a encore pour objet des microsphères susceptibles d'être obtenues par le procédé selon l'invention et remarquables par le fait que la matrice qui les constitue comprend au moins deux types de polymère ou copolymère, de préférence deux ou trois, qui peuvent notamment différer par leur nature ou mieux encore être de même nature mais différer par une ou plusieurs caractéristiques telles que le ratio en motifs monomères constitutifs ou leurs masses moléculaires Cela permet de jouer sur les vitesses de libération et d'obtenir une libération continue de longue durée pouvant dépasser notamment les 6 mois D'autres avantages importants y sont liés, tels que surtout la polydispersité du mélange final, ainsi qu'une libération continue de principe actif présentant une phase d'induction préalable fortement réduite, voire nulle. De préférence, la matrice comprend un mélange de deux polymères poly (D L lactide-glycolide) de ratios différents allant de 40-60 à 100-0 On peut citer à titre d'exemple une matrice comprenant du poly MD L lactide-glycolide) 75-25 et poly (D L lactide-glycolide) -50 et par exemple environ 360 mg et 40 mg respectivement pour une période de libération continue s'étalant de J 20 à J 180 environ Les quantités respectives de chacun des types de polymères ou copolymères est bien entendu un facteur sur lequel il est aussi possible de jouer. L'invention a encore pour objet des formulations comprenant au moins deux types de microsphères selon l'invention qui diffèrent par la composition des matrices, pour obtenir une libération de longue durée, notamment de l'ordre de 6 mois ou plus, et/ou à temps de latence faible ou nul Les matrices peuvent notamment différer par leur nature ou être de même nature mais différer par leurs ratios en motifs monomères constitutifs et/ou par leurs masses moléculaires Il est remarquable que l'on puisse égaler ou dépasser 6 mois de libération de LHRH à l'aide de seulement deux types de microsphères. L'invention va être maintenant décrite plus en détail à l'aide des modes de réalisation du procédé selon l'invention pour la préparation de microsphères incorporant un peptide lD Trp 6 l-LHRH et illustrant la cinétique de libération de ce peptide à l'aide du dessin annexé o l'on voit: aux figures 1 et 2, des graphes montrant la cinétique de libération in vitro de lD Trp 6 l-LHRH en microsphères de poly (D L lactide-glycolide) (= PLGA) -25, en pg/jour et pourcentages cumulés respectivement; aux figures 3 et 4, des graphes correspondant à ceux des figures 1 et 2 pour un mélange comprenant 30 % de microsphères à PLGA 65-35 et 70 % de microsphères à PGLA 75-25; à la figure 5, un graphe montrant la cinétique de libération en pg/jour pour un mélange de microsphères dont la matrice est un mélange de PLGA 75-25 et de PGLA 50-50. EXEMPLE 1 METHODE DE PREPARATION, RENDEMENT D'ENCAPSULATION On appelle rendement d'encapsulation le rapport de la quantité de principe actif réellement encapsulé sur la quantité totale de principe actif utilisée au début du procédé. 1 Préparation des microsphères La phase organique, contenant le polymère et le principe actif, est préalablement préparée comme suit: On dissout 400 mg de poly (D L lactide-glycolide) 75-25 de viscosité inhérente 0,59 dl/g dans 3,5 g de tétrahydrofuranne (THF) On ajoute progressivement à cette solution organique 39,6 mg d'un lyophilisat d'hormone lD.Trp 6 l- LHRH (trifluoroacétate) sous agitation Le solvant est évaporé sous vide, puis la masse est dissoute dans 2,4 g de dichlorométhane sous agitation Cette dispersion d'hormone lD Trp 6 l-LHRH est injectée dans 500 ml d'eau déminéralisée contenant 1 % d'alcool polyvinylique (PVA 8/88) à 19 C, sous agitation Dès la fin de l'injection, on ajoute 3 gouttes d'antimousse (émulsion silicone) On évapore alors, toujours sous agitation, le dichlorométhane à l'aide d'un bullage d'air comprimé dans le mélange Après évaporation du solvant, on récolte les microsphères par filtration sous vide, puis on les lave avec de l'eau déminéralisée en vue d'éliminer le PVA résiduel et une fraction du silicone antimousse Les micriosphères recueillies sont séchées de leur eau sur un filtre, puis sont lavées avec du trichloro 1, 1, 2 trifluroro 1, 2, 2 éthane pour Èter l'antimousse résiduel Les microsphères sont alors recueillies et stockées à + 4 C Les microsphères ainsi produites contiennent 8,1 % de lD Trp 6 l-LHRH ( 9 % théorique). 2 Rendement d'encapsulation L'exemple cité ci-dessus fait référence à un sel d'hormone peptidique de 10 acides aminés, de solubilité d'environ 45 mg/ml dans la phase continue Bien que la solubilité de ce peptide dans l'eau soit élevée, on obtient de bons rendements d'encapsulation. Un paramètre important est la viscosité de la phase organique contenant le polymère, la dispersion de peptide et le ou les solvants On mesure la viscosité de la solution polymère/dichlorométhane à 19 C à l'aide d'un viscosimètre de type Ostwald, puis on réalise les essais d'encapsulation comme décrits à l'exemple 1 en faisant varier le volume de dichlorométhane, donc la viscosité de la phase organique On trouve alors une relation directe entre la viscosité et le rendement d'encapsulation: Le rendement d'encapsulation est déterminé à partir de l'extraction de l'hormone des microsphères produites, et dosage en HPLC. Un rendement de 90 % peut également être obtenu avec des charges élevées en peptide ( 15 %), la charge étant définie comme le rapport de la masse de peptide sur la quantité totale polymère + peptide. Les microsphères produites dans les conditions de rendement optimal (viscosité > 0,04 Pa s) ont une taille véhicule aqueux adéquat. Un abaissement de température de la phase aqueuse continue permet d'améliorer encore le rendement d'encapsulation: si le mélange de viscosité 0,04 Pa s utilisé dans l'exemple 1 est injecté dans une phase aqueuse à 13 C, le rendement passe de 90 à 94 %. EXEMPLE 2 Une simplification du procédé peut être apportée si l'on réalise directement la dispersion phase organique/phase aqueuse sans évaporation préalable: Rendement l Viscosité d'encapsulation (Pa s)(%) 0,014 81 0,018 84 1 0,030 86 0,040 90 On dissout 1 g de poly (D L lactide-glycolide) 75-25 cité dans l'exemple 1 dans 5,2 g de dichlorométhane On disperse 98,9 mg d'un lyophilisat de lD Trp 6 l-LHRH dans 0,53 g d'un mélange dichlorométhane-éthanol ( 99, 7-0,3 %) On mélange alors la dispersion de peptide à la solution de polymère sous agitation, puis on injecte ce mélange dans 500 ml d'eau déminéralisée à 19 C contenant 1 % de PVA 8/88 sous agitation La suite du procédé est identique à l'exemple 1. Le rendement d'encapsulation est de 86 %. Afin de former une dispersion de peptide de faible granulométrie, d'autres solvants ou mélanges de solvants sont utilisables On peut citer: d'autres mélanges de dichlorométhane et d'éhanol tels que l'hormone reste sous forme dispersée sans se solvater, le chloroforme, l'acétone, l'acétate d'éthyle, etc Ces solvants, utilisés purs ou en mélange, ont comme caractéristiques le fait que le peptide y est dispersible sous agitation modérée pour obtenir une granulométrie de quelques microns, et le fait que le polymère utilisé y est soluble. Certains couples de solvants de dispersion du peptide peuvent être utilisés tels quels dans la phase ultérieure de dispersion de la phase organique dans la phase aqueuse (mélanges dichlorométhane/éthanol, dichlorométhane/THF) Ceci permet donc d'éviter la phase d'évaporation du solvant de dispersion citée à l'exemple 1 lorsque celui-ci a une forte miscibilité dans l'eau (THF, acétone,). L'ordre d'incorporation du peptide ou du polymère dans le solvant de dispersion peut être:interchangé tout en restant conforme à l'invention. EXEMPLE 3 PREPARATION DE MICROSPHERES A PARTIR DE POLY (D L LACTIDE-GLYCOLIDE) 65-35 On dissout 2 g de poly (D L lactide-glycolide) -35 de viscosité inhérente 0,69 dl/g dans 8,9 g de THF On ajoute à cette solution 198 mg d'un lyophilisat de lD.Trp 6 l-LHRH sous agitation Le solvant est évaporé sous vide et sous agitation, puis le résidu sec est dissous dans 11,8 g de dichlorométhane sous agitation La suspension obtenue est injectée dans 500 ml d'eau déminéralisée- contenant 1 % d'alcool polyvinylique 8/88 à 20 C, sous agitation mécanique ( 700 t/min) La suite du procédé est identique à l'exemple 1 On obtient des microsphères de taille rendement d'encapsulation est de 86 %. EXEMPLE 4 PREPARATION DE MICROSPHERES A PARTIR DE POLY (D L LACTIDE-GLYCOLIDE) 75-25: LIBERATION DE L'AGONISTE lD.Trp 6 l-LHRH DE 80 A 240 JOURS On utilise les microsphères produites à l'exemple 1, contenant 8,1 % de lD Trp 6 l-LHRH. On immerge 50 mg de microsphères dans 5 ml de tampon phosphate p H 7,2, isotonique, à 37 C On prélève le surnageant régulièrement et on le remplace par 5 ml de tampon à 37 C Chacun des prélèvements est ensuite analysé par HPLC, pour déterminer la quantité d'hormone lD.Trp 6 l-LHRH libérée en fonction du temps. La cinétique de libération in vitro, comparée à la cinétique in vivo, a permis de montrer leur parallélisme. Pour des microsphères chargées à 8,1 % de lD Trp 6 l-LHRH, préparées à partir du poly (D L lactide-glycolide) 75-25, on obtient, pour 50 mg de microsphères, la cinétique de libération suivante (cf fig. 1 et 2). Fig 1: Après un faible pic initial de libération de l'hormone, représentant environ 2 % de la quantité totale d'hormone, la libération in vitro est faible jusqu'à environ J 80 correspondant à la phase d'induction, puis la libération augmente progressivement pour se stabiliser à environ 20 g;/j jusqu'au 220 e jour La libération décroît ensuite pour s'annuler vers le 260 e jour. Fig 2: La fraction cumulée d'hormone libérée in vitro montre que la libération est proche de l'ordre zéro de J 80 à J 240. EXEMPLE 5 LIBERATION CONTINUE D'HORMONE lD Trp 6 l-LHRH PENDANT 8 MOIS A PARTIR DU MELANGE DE PLUSIEURS FORMULATIONS Si on mélange les formulations produites dans l'exemple 1 et dans l'exemple 3, on peut ainsi obtenir un système de libération continue de l'hormone lD Trp 6 l-LHRH pendant 8 mois. Les essais de libération in vitro réalisés en mélangeant 30 % de la formulation poly (D L lactide-glycolide) 65-35 et 70 % de la formulation poly (D L lactide-glycolide) 75-25 dans les mêmes conditions qu'à l'exemple 4, montrent qu'il y a effectivement additivité et par conséquent complémentarité des deux formulations: la formulation PLGA 65-35 libère l'hormone de O à 85 jours, puis la formulation PLGA 75-25 libère l'hormone de 80 à 240 jours (fig 3) La libération d'hormone suit une cinétique proche de l'ordre O jusqu'à J 240 (fig 4). EXEMPLE 6 LIBERATION CONTINUE D'HORMONE lD Trp 6 l-LHRH PENDANT 6 MOIS A PARTIR DU MELANGE DE 2 POLYMERES DANS UNE FORMULATION UNIQUE En vue d'obtenir une libération continue d'hormone pendant de longues durées ( 6 mois ou davantage), une autre méthode consiste à mélanger deux, voire trois, polymères de caractéristiques différentes au sein d'une même formulation:20 soit deux polymères ayant le même ratio D L lactide-glycolide, mais des masses moléculaires différentes, de telle sorte que la polydispersité du mélange final soit élevée, par exemple située entre 3,5 et 30. soit deux polymères ayant des ratio D L lactide-glycolide différents, de telle sorte que la vitesse de dégradation de l'un et l'autre de ces polymères soit différente, et permette la libération continue du principe actif sans phase d'induction préalable.30 On a réalisé ce type de mélange dans l'exemple suivant: On dissout 360 mg de poly (D L lactide-glycolide) 23 2693905 -25 (viscosité inhérente 0,59 dl/g) et 40 mg de poly (D L lactideglycolide) 50-50 (viscosité inhérente 0,44 dl/g) dans 3,5 g de THF On ajoute à cette solution 16,7 mg d'un lyophilisat de lD Trp 6 l-LHRH (trifluoroacétate) sous agitation Ce solvant est alors évaporé sous agitation, puis le résidu sec est dissous dans 2,4 g de dichlorométhane La suspension obtenue est injectée dans 500 ml d'eau déminéralisée contenant 1 % d'alcool polyvinylique 8/88 à C, sous agitation mécanique ( 700 t/min) La suite du procédé est identique à l'exemple 1 On obtient des microspheres de taille CINETIQUE DE LIBERATION IN VITRO On immerge 50 mg des microsphères produites à l'exemple 6 dans 5 ml de tampon phosphate p H 7,2 à 37 C, puis on prélève régulièrement le surnageant de façon identique à l'exemple 4. On observe (fig 5) un net raccourcissement de la phase d'induction, qui passe de 80 jours (cf exemple 4) à jours Cette phase est suivie d'une période de libération continue de l'hormone de J 20 à J 180. Le mélange de polymères de caractéristiques différentes permet donc de réduire la durée de la phase d'induction et permet la libération continue du principe actif pendant environ 160 jours dans l'exemple présent. REVENDICATIONS 1 Procédé de préparation de microsphères pour la libération prolongée de l'hormone LHRH et de ses analogues, l'hormone étant dispersée dans une matrice polymérique ou copolymérique insoluble dans l'eau, procédé dans lequel on disperse l'hormone et l'on dissout la matière destinée à former la matrice dans un solvant organique, on met en suspension la phase organique ainsi obtenue dans une phase aqueuse continue, on évapore le solvant organique et l'on récupère les microsphères formées, caractérisé en ce qu'on disperse l'hormone LHRH à l'état pulvérulent dans un couple de solvants organiques dont l'un, dit solvant de dispersion, permet plus spécifiquement d'obtenir une suspension homogène de l'hormone à l'état pulvérulent par simple agitation et dont l'autre, dit deuxième solvant, est légèrement miscible à l'eau pour permettre plus spécifiquement la microdispersion de la phase organique dans la phase aqueuse. 2 Procédé selon la revendication 1, caractérisé en ce qu'on dissout la matière destinée à former la matrice dans le solvant de dispersion, o l'on disperse ensuite l'hormone, on évapore en tout ou partie le solvant de dispersion, on reprend le restant par le deuxième solvant et l'on procède à la mise en -suspension de la phase organique dans la phase aqueuse. 3 Procédé selon la revendication 1, caractérisé en ce qu'on disperse dans un premier temps l'hormone dans le solvant de dispersion tandis que l'on dissout la matière destinée à former la matrice dans le deuxième solvant, puis on mélange les deux phases obtenues pour obtenir la phase organique que l'on met en suspension dans la phase aqueuse. 4 Procédé selon l'une quelconque des revendications 1 à 3, caractérisé en ce que le solvant de dispersion est choisi parmi les solvants tétrahydrofuranne (THF), dioxane, acétone, acétonitrile, acétate d'éthyle, dichloromiéthanp, chloroforme, toluène, pyridine, alcool benzylique, méthyléthylcétone, méthanol, éthanol, mélanges de ceux-ci, solvants chlorofluorocarbonés. Procédé selon l'une quelconque des revendications 1 à 4, caractérisé en ce que le deuxième solvant est du dichlorométhane ou du chloroforme. 6 Procédé selon la revendication 3, caractérisé en ce que les deux solvants sont un mélange de dichlorométhane et d'éthanol. 7 Procédé selon l'une quelconque des revendications 1 à 6 caractérisé en ce que la matière destinée à former la matrice est choisie parmi les poly(lactideqlycolide), polylactides, polylactiques, poly(lactique- glycolique), polycaprolactones, polyvalerolactones, polyhydroxybutyrates, poly (hydroxybutyrates-valérate) ainsi que les mélanges de ces polymères. 8 Procédé selon l'une quelconque des revendications 1 à 7, caractérisé en ce que la phase organique comprenant la substance dispersée dans le deuxième solvant a une viscosité comprise entre 0,01 et 1 Pa s environ, notamment supérieure ou égale à 0,04 Pa s. 9 Procédé selon l'une quelconque des revendications 1 à 8, caractérisé en ce que la température de la phase aqueuse est ajustée entre O et 30 C, notamment entre 10 et 25 C. Procédé selon l'une quelconque des revendications 1 à 9, caractérisé en ce qu'on évapore le solvant organique en faisant circuler de l'air comprimé dans la phase aqueuse maintenue sous agitation. 11 Procédé selon l'une quelconque des revendications 1 à 10, caractérisé en ce que la phase aqueuse comprend un stabilisant de dispersion. 12 Procédé selon l'une quelconque des revendications 1 à 11, caractérisé en ce qu'on ajoute à la phase aqueuse quelques gouttes d'un agent antimousse tel qu'une émulsion silicone. 13 Procédé selon l'une quelconque des revendications 1 à 12, caractérisé en ce que, après évaporation du solvant, les microsphères obtenues sont récupérées par filtration, lavées à l'eau déminéralisée, puis éventuellement lavées à l'aide d'un non-solvant tel que trichloro-trifluoro-éthane, heptane, éther de pétrole. 14 Microsphères pour la libération prolongée de l'hormone LHRH et de ses analogues, susceptibles d'être obtenues par la mise en oeuvre du procédé selon l'une quelconque des revendications 1 à 13. Microsphères selon la revendication 14, caractérisée en ce que la matrice comprend au moins deux types de polymères ou copolymères, notamment deux ou trois. 16 Microsphères selon la revendication 15, caractérisées en ce que les polymères ou copolymères sont de même nature mais différent entre eux par leurs ratios en motifs monomères constitutifs et/ou par leurs masses moléculaires. 17 Microsphères selon la revendication 16, caractérisées en ce que la matrice comprend un mélange de deux polymères poly (D L lactide-glycolide) de ratios différents allant de 40-60 à 100-0. 18 Microsphères selon l'une quelconque des revendications 14 à 17, caractérisées en ce que leurs dimensions sont comprises entre 1 et 250 microns environ et notamment supérieures à 50 à 60 microns. 19 Formulation pour une libération de longue durée et/ou à temps de latence faible ou nul, de l'hormone LHRH et de ses analogues, caractérisée en ce qu'elle comprend au moins deux types de microsphères selon l'une 1 O quelconques des revendications 14 à 18, différant par la composition des matrices. Formulation selon la revendication 19, caractérisée en ce que les matrices diffèrent par leur nature, ou sont de même nature mais diffèrent par leurs ratios en motifs monomères constitutifs et/ou par leurs masses moléculaires. 21 Formulation selon les revendications 19 ou 20, caractérisée en ce qu'elle comprend deux types de microsphères pour une libération prolongée égalant ou dépassant les 6 mois. a